아르곤 - 분위기 의 소결 로 내 에서 단계 II 에서 얻 어 진 합금 분말 메트 릭스 에 소결 성형 을 실시 하 며 , 소결 하 는 동안 , 먼저 400 - 500 ℃ 하 에서 10 - 15 ℃/ s 의 가열 속도 로 예비 소결 하 고 , 이어 , 30 - 40 ℃/ min 의 가열 속도 로 1250 - 1350 ℃ 하 에서 5 - 8 시간 동안 소결 함 으로써 기본 합금 을 얻 는다 .